(57)【要約】【課題】組成物としての強度物性の改善させながらも、インジケーター機能および吸湿機能を有する事が可能な樹脂組成物およびそれを用いた積層体、包装体を提供することが望まれていた。【解決手段】シクロペンタジエニル誘導体の特定遷移金属原子からなる錯体もしくは、上記金属錯体に必要に応じてメチルアルミノキサンからなる、シングルサイト触媒を用いて得られたエチレン−αオレフィン共重合体を必須成分として含む等のポリオレフィン樹脂を主成分とし、これらの樹脂１００重量部に対し少なくとも吸湿機能を有するゼオライト等の無機化合物を１〜１００重量部含有する樹脂組成物において、吸湿前後における色の変化（色差＝ΔＥ）が少なくとも３以上である吸湿機能かつインジケーター機能を有する樹脂組成物を提供する。【選択図】図１
2004331855.tif 000002
【特許請求の範囲】
【請求項１】
ポリオレフィン樹脂を主成分とし、これらの樹脂１００重量部に対し少なくとも吸湿機能を有する無機化合物を１〜１００重量部含有する樹脂組成物において、吸湿前後における色の変化（色差＝ΔＥ）が少なくとも３以上である事を特徴とする、吸湿機能かつインジケーター機能を有する樹脂組成物。
【請求項２】
吸湿機能を有する無機化合物が合成あるいは天然ゼオライトである事を特徴とする、請求項１記載の吸湿機能かつインジケーター機能を有する樹脂組成物。
【請求項３】
主成分となるポリオレフィン樹脂が、シクロペンタジエニル誘導体の周期律表第ＩＩＩ、ＩＶ、Ｖ、ＶＩ、ＩＸ、Ｘ族遷移金属原子からなる錯体もしくは、上記金属錯体に必要に応じてメチルアルミノキサンからなる、シングルサイト触媒を用いて得られたエチレン−αオレフィン共重合体を必須成分として含むことを特徴とする、請求項１または２記載の吸湿機能かつインジケーター機能を有する樹脂組成物。
【請求項４】
請求項１、２、または３記載の樹脂組成物層を設けたことを特徴とする積層体。
【請求項５】
請求項１、２、または３記載の樹脂組成物層のどちらか一方に、ポリエチレン、エチレン−αオレフィン共重合体、ポリプロピレン、プロピレン−αオレフィン共重合体、エチレン−環状オレフィン共重合体、アルミ箔、アルミ蒸着フィルム、無機化合物蒸着フィルムなどの防湿層を設けたことを特徴とする請求項４記載の積層体。
【請求項６】
請求項４または５記載の積層体から形成された包装体。
【発明の詳細な説明】
【０００１】
【発明の属する技術分野】
本発明は吸湿機能かつインジケーター機能を有する樹脂組成物およびそれを用いた積層体、包装体に関し、さらに詳細には、吸湿に伴う発色が鮮明でかつ、吸湿速度が良好な事から吸湿能力に優れる、樹脂組成物、あるいはこれら樹脂組成物を用いた積層体、包装体に関する。
【０００２】
【従来の技術】
各種内容物を包装するパッケージ事業という分野において、「パッケージ」あるいは「包装」の要求内容としては大きく以下の内容が挙げられる。
【０００３】
（１）消費者に対する購買意識の付与、危険性の提示といった「表示効果」
（２）充填した内容物自体に包装体が侵されないための「内容物耐性」
（３）外部刺激に対する「内容物の保護」
これらの要求内容は更に細分化され、細かい要求品質へと展開される。そのうち、「内容物の保護」という点で特に注目を浴びているのが、酸素や水分からの内容物の保護が挙げられる。特に最近では、食品分野、工業製品分野、医療・医薬品分野等の各分野において、酸素や水分に対する内容物の保護性が重要視されるようになってきた。その背景として、酸素については酸化による内容物の分解、変質、水分については吸湿や加水分解に伴う内容物の変質が挙げられる。
【０００４】
このように酸素あるいは水分による内容物の変質を防ぐ為、様々な方法が検討されてきた。その一つが、酸素バリアあるいは水分バリア性を有する材料を用いた包装体を設計することが挙げられる。水分バリアという点で例を挙げると、防湿性のあるポリオレフィン系樹脂を用いる、あるいは、これらのポリオレフィンやポリエステルやポリアミドフィルムにポリビニリデンクロライド系コーティング層を設けることで防湿性を付与したフィルムが最も一般的である。
【０００５】
これらの水分バリア性基材を用いた包装体は、その高い水分バリア性から各種用途に展開が広がっている。しかしながら、これらの水分バリア性基材は塩素系ポリマーを用いていることからその代替案が検討されている状態である。
【０００６】
また、一部の内容物によっては、ヘッドスペース中のわずかな湿度や水分によって劣化を伴う場合もあり、包装容器外側からの水分バリア性だけでなく、ヘッドスペース中の湿度や水分も除去したいというニーズが出てきている。
【０００７】
このような背景から、極度に吸湿を嫌う内容物、例えば吸湿食品や医療または医薬品やエレクトロニクスディバイスなどの工業製品分野においては、シリカゲルや酸化カルシウムなどの吸湿剤を不織布や透湿性の優れる包材に包装した小袋状の吸湿剤を、これら吸湿を嫌う内容物とともに包装しているのが現状である。
【０００８】
特に塩化コバルトを含んだシリカゲルは、塩化コバルトの配位水の数による色調変化を利用し、赤紫から青紫に変化する湿度インジケーターを兼ねた吸湿剤として非常によく用いられている。しかしながら、このシリカゲルをはじめとした小袋状吸湿剤は、誤飲の問題や、包装の煩雑さなどから、最近の傾向としては出来るだけ小袋状吸湿剤を取除きたいという傾向が見うけられる。また、上記インジケーター機能を有する吸湿剤はコバルト化合物を用いており、安全性という点から改良が望まれている。
【０００９】
これらの問題点を解決する為に、各種容器に吸湿剤を練り込むことで、吸湿性を付与した技術が開発されている。これらの技術はすでに公知の技術である。しかしながら、高含有量の吸湿剤を練り込む課題点として容器の強度物性の低下があげられる。特に代表的な事例として、引用文献１記載のポリマーに吸湿剤を配合した吸湿容器が挙げられる。本引用文献によると、熱可塑性樹脂に吸湿剤およびチャンネル構造形成剤を配合することで、射出成形容器を成形している。機構としては、吸湿剤が選択的にチャンネル構造形成剤からなる相に分散し、その局所的な濃度分布と吸湿を利用して、徐々にチャンネルユニット部分を起点に微細クラックを発生させ、そのクラックを水分の通り道とすることで吸湿性を向上させている。しかしながら、この容器も吸湿能力は有するが、クラックの発生は容器の強度物性への影響が懸念されるところである。
【００１０】
容器物性の改善も吸湿機能を付与した樹脂組成物あるいはそれを用いた積層体、包装体には必須な項目であるが、吸湿機能の持続性と効果の確認という意味では、インジケーター機能は必要な機能である。特に、吸湿剤はその飽和吸湿能力に到達すると、当然の事ながら吸湿機能を発現しない。そのため、内容物の品質の確認を消費者が目視で確認できるという意味でも、インジケーター機能を付与したいところであるが、現状ではインジケーター機能を付与した包装体は確認されていない。
【００１１】
【特許文献１】
米国特許第６，２１４，２５５号公報
【００１２】
【発明が解決しようとする課題】
本発明の課題は上記の実情を考慮したものであり、組成物としての強度物性の改善させながらも、インジケーター機能および吸湿機能を有する事が可能な樹脂組成物およびそれを用いた積層体、包装体を得ることが挙げられる。
【００１３】
【課題を解決するための手段】
本発明は上記課題を克服するために考え出されたものであり、
請求項１記載の発明は、ポリオレフィン樹脂を主成分とし、これらの樹脂１００重量部に対し少なくとも吸湿機能を有する無機化合物を１〜１００重量部含有する樹脂組成物において、吸湿前後における色の変化（色差＝ΔＥ）が少なくとも３以上である事を特徴とする、吸湿機能かつインジケーター機能を有する樹脂組成物、としたものである。
【００１４】
請求項２記載の発明は、吸湿機能を有する無機化合物が合成あるいは天然ゼオライトである事を特徴とする、請求項１記載の吸湿機能かつインジケーター機能を有する樹脂組成物、としたものである。
【００１５】
請求項３記載の発明は、主成分となるポリオレフィン樹脂が、シクロペンタジエニル誘導体の周期律表第ＩＩＩ、ＩＶ、Ｖ、ＶＩ、ＩＸ、Ｘ族遷移金属原子からなる錯体もしくは、上記金属錯体に必要に応じてメチルアルミノキサンからなる、シングルサイト触媒を用いて得られたエチレン−αオレフィン共重合体を必須成分として含むことを特徴とする、請求項１または２記載の吸湿機能かつインジケーター機能を有する樹脂組成物、としたものである。
【００１６】
請求項４記載の発明は、請求項１、２、または３記載の樹脂組成物層を設けたことを特徴とする積層体、としたものである。
【００１７】
請求項５記載の発明は、請求項１、２、または３記載の樹脂組成物層のどちらか一方に、ポリエチレン、エチレン−αオレフィン共重合体、ポリプロピレン、プロピレン−αオレフィン共重合体、エチレン−環状オレフィン共重合体、アルミ箔、アルミ蒸着フィルム、無機化合物蒸着フィルムなどの防湿層を設けたことを特徴とする請求項４記載の積層体、としたものである。
【００１８】
請求項６記載の発明は、請求項４または５記載の積層体から形成された包装体、としたものである。
【００１９】
【発明の実施の形態】
以下、本発明を詳細に説明する。本発明の吸湿機能かつインジケーター機能を有する樹脂組成物は、ポリオレフィン樹脂を主成分とし、これらの樹脂１００重量部に対し少なくとも吸湿機能を有する無機化合物を１〜１００重量部含有する樹脂組成物であり、特に、主成分となるポリオレフィン樹脂が、シクロペンタジエニル誘導体の周期律表第ＩＩＩ、ＩＶ、Ｖ、ＶＩ、ＩＸ、Ｘ族遷移金属原子からなる錯体もしくは、上記金属錯体に必要に応じてメチルアルミノキサンからなる、シングルサイト触媒を用いて得られたエチレン−αオレフィン共重合体を必須成分として含む事が挙げられる。
【００２０】
吸湿機能を付与するという点では、各種吸湿剤を用いる事が可能であるが、インジケーター機能を付与するという点では、合成あるいは天然ゼオライトが好ましい。これらゼオライト系化合物は、吸湿能力が高い事から各種熱可塑性樹脂に配合する検討が行われてきた。ただし、ゼオライト系の吸湿剤を熱可塑性樹脂に配合することで、吸湿に伴い暗褐色に変化するという現象がしばし確認されている。この内容は、ゼオライトと熱可塑性樹脂からなる組成物は、吸湿により色調変化を伴う事からインジケーターとしての機能を果す事が可能であるが、発色が鮮やかな色彩でない事、そして樹脂が劣化した色調に見受けられる事から、この組成物自体を包装体に展開する上で課題が生じた。
【００２１】
そこで、この現象に着目し、色調を鮮やかに変色させる事を目的として誠意検討した結果、詳細原理は不明であるが、シクロペンタジエニル誘導体の周期律表第ＩＩＩ、ＩＶ、Ｖ、ＶＩ、ＩＸ、Ｘ族遷移金属原子からなる錯体もしくは、上記金属錯体に必要に応じてメチルアルミノキサンからなる、シングルサイト触媒を用いて得られたエチレン−αオレフィン共重合体を必須成分として含むポリオレフィン樹脂中に、上記合成あるいは天然ゼオライトを配合する事で、吸湿後に鮮やかな黄色に変色する事を見出す事が出来た。変色の指標としては、色彩計をもちいることで測定する事が可能であり、吸湿前後における色差（ΔＥ）が３以上である事が挙げられる。３より少ないと、インジケーターとしての明確さにかける。
【００２２】
このような触媒の例として、ビス（シクロペンタジエニル）ジルコニウムクロリドにメチルアミノキサンを加えて得られたシングルサイト触媒（カミンスキー触媒）やその誘導体が挙げられる。金属としては特に、チタニウムやジルコニウムやハフニウムなどの周期律第ＩＶ族の遷移金属が用いられるが、特にこれらに限定されるものでない。また、上記触媒は、嵩高い２つのシクロペンタジエニル基に遷移金属が導入された構造を有するが、チタン系の幾何拘束触媒を用いることで、Ｃ６、Ｃ８、あるいはＣ９以上の高級αオレフィンも導入する事が可能である。
【００２３】
又、インジケーターとしての発色性だけでなく、シングルサイト系触媒を用いる利点は以下の内容が上げられる。
【００２４】
（１）分子量分布が狭い
（２）コモノマーの導入位置が制御しやすい。
（３）ラメラ間に存在するタイ分子が多いため、引裂きなどに対する強度に優れる。
（４）柔軟性を付与することが可能
（５）ストレスクラッキング耐性に優れる
【００２５】
さらに、密度が０．９３０ｇ／ｃｍ３以下、特に密度領域が０．８５０〜０．９２５ｇ／ｃｍ３のものは、ポリオレフィンエラストマーあるいはプラストマーの領域に入り、高含量の無機化合物を配合した樹脂組成物の強度物性という点で非常に好ましい。
【００２６】
上記内容は強度物性に関るものであるが、これらポリオレフィンエラストマーあるいはプラストマーの領域を用いる利点としては、熱可塑性樹脂に配合したゼオライトの吸湿速度が挙げられる。ポリオレフィン系樹脂は疎水性であるため、樹脂中に吸湿剤を配合すると吸湿速度を遅くさせてしまう。しかしながら、上記密度範囲のポリオレフィン系樹脂を用いる事で、非晶部分を水分が透過しやすくなり、高結晶性の材料に吸湿剤を配合するよりも吸湿速度を向上させる事が可能である。
【００２７】
また、シングルサイト系触媒によるエチレン−αオレフィン共重合体は無機化合物の分散性に優れる。特に上記密度範囲はなお有効である。このような強度物性、柔軟性、無機化合物分散性、吸湿速度と言った点で、本材料系を用いることは非常に好ましい。
【００２８】
必要に応じては上記以外の各種添加剤、酸化防止剤、難燃剤、スリップ剤、アンチブロッキング剤、分散剤など各種添加剤を配合してもかまわない。
【００２９】
これらの樹脂組成物の製造方法とては、最終製品の成形方法および必要とされる吸湿能力、インジケーターとしての発色などの要求機能により設定した各種所定配合量の材料を、リボンミキサー、タンブラーミキサー、ヘンシェルミキサーなどを用いてドライブレンドし、単軸押出機、二軸押出機などの押出機、バンバリーなどの混練機を用いて、融点以上２８０℃以下、好ましくは２６０℃以下、さらに好ましくは２４０℃以下で混練することで得られる。その際、必要に応じて無機系吸湿剤をあらかじめオレフィン系ワックスなどの分散剤で表面処理を施しても構わない。
【００３０】
本発明の吸湿能力を有する樹脂組成物は、押出ラミネーション成形、押出キャスト成形、インフレーション成形、インジェクション成形、ダイレクトブロー成形など各種成形法を用いて積層体とすることが可能である。また上述した成形法で得られたフィルム（インフレーションなど）については後工程でドライラミネーションやウエットラミネーション、ノンソルベントラミネーションにより積層体を得ることも可能であり、またインジェクション成形で得られたプリフォームを延伸ブロー成形により多層延伸ブローボトルにすることも可能であるが、これらの成形法に限られるものではない。
【００３１】
本発明の樹脂組成物を積層体として用いる場合、樹脂組成物の少なくともどちらか一層は、水分バリア性を有する材料を設けた方が好ましい。これらの材料としては、低密度ポリエチレン、中密度ポリエチレン、高密度ポリエチレン、エチレン−αオレフィン共重合体、ポリプロピレン樹脂、プロピレン−αオレフィン共重合体、エチレン−感情オレフィン共重合体などの各種ポリオレフィン樹脂やポリビニリデンクロライドのようなバリアコート層を設けた基材、アルミ箔、アルミ蒸着フィルム、シリカやアルミナをＰＶＤ法あるいはＣＶＤ法により各種基材上に蒸着させたバリアフィルムを用いた方が良い。これらのバリア層を用いることで、これらのバリア層を僅かに透過した水分を吸収するだけでなく、包装体のヘッドスペースの湿度を低下させることが可能になる。
【００３２】
積層体の例を以下に記載する。積層体の例に記載されている記号は、以下に記載する。
【００３３】
Ａ：ポリオレフィン樹脂、Ｂ：ポリエステルフィルム、Ｃ：ポリビニリデンクロライドコート、Ｄ：アルミ箔
【００３４】
構成例−１
層構成：Ａ／吸湿能力を有する樹脂組成物
成形法：押出成形、射出成形、ブロー成形、など
用途：シート、中空容器、カップ、トレーなど
【００３５】
構成例−２
層構成：Ｂ／Ｃ／接着剤／Ａ／吸湿能力を有する樹脂組成物
成形法：押出／ドライラミネートなど
用途：軟包装体、蓋材
【００３６】
構成例−３
層構成：Ｂ／接着剤／Ｄ／接着剤／Ａ／吸湿能力を有する樹脂組成物
成形法：押出／ドライラミネートなど
用途：軟包装体、蓋材
【００３７】
構成例−４
層構成：紙／Ａ／Ｄ／接着剤／Ａ／吸湿能力を有する樹脂組成物
成形法：押出ラミネートなど
用途：複合紙容器など
【００３８】
上述したように、様々な構成で得られた積層体は、そのまま各種用途の包装体へ展開することが可能である。これらの例は上述した内容にかぎられないで、様々な包装形態へ展開が可能になる。また、これらの包装形態を組み合わせることで、水分を吸収し、吸湿能力を有する包装体を形成することが可能になる。
【００３９】
また、この用途としては特に限定されるものではなく、軟包装体、中空容器、トレーまたはカップ、複合紙容器などに用いる事も可能である。
【００４０】
【実施例】
以下に本発明の実施例を示すが、それに限定されるものではない。
【００４１】
［樹脂組成物の作成：材料］
以下の材料を用いた。
【００４２】
＜熱可塑性樹脂＞
・Ａ−１：シングルサイト  エチレン−ヘキセン−１共重合体（ＭＩ＝２５、曲げ弾性率８０ＭＰａ、密度０．９０１ｇ／ｃｍ３）
・Ａ−２：ホモポリプロピレン（ＭＩ＝３０、曲げ弾性率１７５０ＭＰａ、密度０．９００ｇ／ｃｍ３）
・Ａ−３：マルチサイト  エチレン−オクテン−１共重合体  ＭＩ＝２０、曲げ弾性率４２０ＭＰａ、密度０．９２５ｇ／ｃｍ３）
・Ａ−４：低密度ポリエチレン（ＭＩ＝２０、曲げ弾性率１６０ＭＰａ、密度０．９１５ｇ／ｃｍ３）
【００４３】
＜無機化合物＞
・Ｂ−１：合成ゼオライト
・Ｂ−２：粉末状塩化コバルト含有シリカゲル
【００４４】
［樹脂組成物の作成：製造］
あらかじめ、上記熱可塑性樹脂とポリオレフィン系分散材の混合物１００重量部に対し、無機化合物を６７重量部（重量％として約４０ｗｔ％）になるように調整した混合物を２軸押出機（φ＝３０，Ｌ／Ｄ＝４９）により吐出９ｋｇ、２００℃、５０ｒｐｍでコンパウンドを行った。得られた樹脂組成物は、空冷後ペレタイズを行い、以下に示す成形法に用いた。
【００４５】
［評価サンプルの作成：製造］
樹脂組成物のインジケーター機能の確認については、２種３層の共押出キャストフィルムを作成する事で評価を行った。層構成はサポート樹脂層／本発明の樹脂組成物層／サポート樹脂層＝１５μｍ／５０μｍ／１５μｍである（加工温度２２０℃）。この時のサポート樹脂層の選定は、キャスト製膜が可能でかつ、本発明の樹脂組成物層で用いた熱可塑性樹脂との界面接着が良好な材料を用いた。すなわち、ポリエチレンあるいはエチレン−αオレフィン共重合体であればポリエチレン系樹脂を、ポリプロピレン樹脂であれば、ポリプロピレン系樹脂あるいは低結晶性のエチレン−αオレフィン共重合体を用いた。得られた多層フィルムを４０℃−９０％ＲＨ環境下で保存試験を行い、吸湿量に対する色調変化をオリンパス株式会社製色彩計で測定した。
【００４６】
樹脂組成物の吸湿機能の確認については、図１に示すスクリューネジ式中空容器およびインナー容器を別々に射出成形（最外層：ホモポリプロピレン樹脂、最内層：本発明の樹脂組成物）で成形を行ない、後工程で一体化させた容器を用いた。容器形状は、高さ６０ｍｍ、底面積約１２５０ｍｍ２（７５０００ｍｍ３）の円柱状容器であり、樹脂組成物層の目付けは約８ｇである。また、外層の容器はホモポリプロピレン樹脂節を用いて、目付け１０ｇ、厚さは約１．５ｍｍに成形した。この容器を図２に示すように湿度センサーを装填し、容器開封に伴う容器内湿度変化をＴ＆Ｄ社製サーもレコーダーで測定した。
【００４７】
また、図１をみてもわかるように、本吸湿容器はキャップとインナー容器が開閉作業を繰返す事で、インナー容器が変形する事が確認される。これは容器内の密封性を保つためであるが、その開封作業に伴うインナー容器の破壊挙動を、強度物性として評価を行った（開閉数５０回）。
【００４８】
［インジケーター機能の確認］
＜実施例１＞
Ａ−１、Ｂ−１を用いて得られた樹脂組成物を用い、サポート樹脂層としてメルトインデックスが４．０のエチレン−αオレフィン共重合体を用いることで共押出多層フィルムを製膜した。結果を図３と図４に示す。
【００４９】
＜実施例２＞
Ａ−１、Ｂ−１を用いて得られた樹脂組成物を用い、さらにこの樹脂をサポート樹脂として用いたエチレン−αオレフィン共重合体で希釈する事で、Ａ−１と上記エチレン−αオレフィン共重合体の合わせて１００重量部に対しＢ−１が３４重量部（重量％として約２０ｗｔ％）になるように、実施例１記載の方法で共押出多層フィルムを製膜した。結果を図３および図４に示す。
【００５０】
＜比較例１＞
Ａ−４、Ｂ−１を用いた以外は実施例１と同じである。
【００５１】
＜比較例２＞
Ａ−２、Ｂ−１を用い、サポート樹脂としてメルトインデックスが６．０のブロックポリプロピレンを用いた以外は実施例１と同じである。
【００５２】
＜比較例３＞
Ａ−１、Ｂ−２を用いた以外は実施例１と同じである。
【００５３】
＜比較例４＞
組成物中のＢ−１の割合を０．５重量部にした以外は実施例１と同じである。
【００５４】
図３からも実施例１、２、比較例１〜３は吸湿性を有する無機化合物を配合している為、吸湿機能を有する事が確認されるが、図４の色差変化から、実施例１は吸湿機能の最終飽和到達時点でΔＥ＞１０を超えており、配合比がおよそ半分の実施例２でもΔＥ＞６を有する。これらの色は鮮明かつクリアーな黄色であり、吸湿により組成物全体が均一に白色状態から鮮明な黄色に変化する事が可能である。
【００５５】
また、通常の低密度ポリエチレンを配合した実施例３ではΔＥ＜１であり、僅かに変色はするが明確さにかける。またポリプロピレン樹脂を配合した場合はΔＥ＞１０にはなるが変色が暗褐色であり、インジケーター機能は有するが外観上の問題を伴なう。
【００５６】
比較例３に示すように塩化コバルトを配合したシリカゲルを用いた場合は、ΔＥ＞１５で、吸湿により鮮明に青から赤紫に変色するが、配合した無機化合物のみが変色しているため、無機化合物の分散ムラによる濃度ムラがあり、また微視的に見ると、無機化合物自体が変色している為、変色部が粒状に見え、外観不良を伴った。
【００５７】
［吸湿機能および強度物性の評価］
＜実施例３＞
実施例１で用いた樹脂組成物をインナー容器として成形した。その時の１、１０、３０、５０回開封作業繰り返した時の、どれだけ湿度の低下が可能かを示す容器内湿度およびインナー容器の破損の状況を容器破損として、以下の比較例５〜７を併せて表１にまとめる。
【００５８】
＜比較例５＞
Ａ−３を用いて得られた組成物を使用した以外は実施例３と同じである。
【００５９】
＜比較例６＞
比較例２で用いた樹脂組成物をインナー容器として成形した以外は実施例３と同じである。
【００６０】
＜比較例７＞
比較例４で用いた樹脂組成物をインナー容器として成形した以外は実施例３と同じである。
【００６１】
【表１】
2004331855.tif 000003
【００６２】
実施例３および比較例５〜７に示すように、樹脂組成物としては吸湿機能を有する為、容器内の湿度を低湿度で維持する事が可能である。また、実施例３では、上述してきたように鮮明な黄色に変色する事からインジケーター機能を有する事も確認されている。一方、強度物性という点でもシングルサイト系エチレン−αオレフィン共重合体の効果が得られており、特にポリオレフィンプラストマー領域の材料を用いる事で、インナー容器のクラックの発生を抑制している事が確認されている。また当然の事ながら比較例７のように吸湿機能を有する無機化合物の配合量が少ないと、吸湿機能を維持できない。
【００６３】
【発明の効果】
本発明の結果から、吸湿器能を有しながらも、吸湿により鮮明な色調変化を有する樹脂組成物を得る事が可能である。また、この樹脂組成物を用いた積層体／包装体も吸湿機能だけでなく、インジケーター機能を有する事が可能である事から、従来の小袋状吸湿剤の添加が必要でなく、かつ内容物の品質確認という意味でも非常に有効である。無機化合物として吸湿剤を用いると容器の吸湿性が認められるようになる。また、従来高含有量の無機化合物を配合した樹脂組成物はその強度物性が問題視されていたが、本材料処方を用いる事で改善させる事も可能である。
【図面の簡単な説明】
【図１】実施例で用いた容器の模式図および開閉に伴う機構である。
【図２】吸湿機能評価時の容器の形状（センサー導入）の模式図である。
【図３】実施例、比較例の吸湿挙動を示すグラフである。
【図４】実施例、比較例の色差変化を示すグラフである。
【符号の説明】
ａ：中空容器外側
ｂ：中空容器内側（インナー容器樹脂組成物層）
ｃ：無機化合物
ｄ：樹脂Ａ
ｅ：キャップ
ｆ：インナー容器／キャップ密封部分
ｇ：湿度センサー
ｈ：湿度センサーとキャップを固定するバインダー部
【図１】
2004331855.tif 000004
【図２】
2004331855.tif 000005
【図３】
2004331855.tif 000006
【図４】
2004331855.tif 000007